【手続補正書】
【提出日】平成24年5月21日(2012.5.21)
【手続補正１】
【補正対象書類名】特許請求の範囲
【補正対象項目名】全文
【補正方法】変更
【補正の内容】
【特許請求の範囲】
【請求項１】
以下の重量パーセンテージで共重合したモノマー：
（ａ）式（Ｉ）：
ＣｎＦ２ｎ＋１（ＣＨ２）ｘ［（ＣＦ２ＣＦ２）ｙ（ＣＨ２ＣＨ２）ｚ］ｍ−Ｌ−Ｃ（Ｏ）−Ｃ（Ｒ）＝ＣＨ２  （Ｉ）
［式中、
Ｒは、Ｈ、Ｃｌ、Ｆ又はＣＨ３であり、
Ｌは、Ｏ、Ｓ、ＮＨ、Ｓ−（ＣＨ２）ｒＯ、Ｓ−（ＣＨ２）ｒＮＨ、ＯＣ（Ｏ）ＮＨ−ＣＨ２ＣＨ２Ｏ、ＮＨＣ（Ｏ）ＮＨＣＨ２ＣＨ２Ｏ、Ｓ−（ＣＨ２）ｒＯＣ（Ｏ）ＮＨＣＨ２ＣＨ２Ｏ、又はＳ（ＣＨ２）ｒＮＨＣ（Ｏ）ＮＨＣＨ２ＣＨ２Ｏであり、
添え字ｎは１〜約６の整数であり、
添え字ｘは１〜約６の整数であり、
添え字ｙ、ｚおよびｍはそれぞれ独立して１、２又は３、又はこれらの混合であり、
添え字ｒは１〜約１０であり、
フルオロカーボン−炭化水素鎖セグメント（Ｌ−Ｃ（Ｏ）−Ｃ（Ｒ）＝ＣＨ２を除く式（Ｉ））中の総炭素数は、約８〜約２２である］
のモノマー又はモノマーの混合物、約２０％〜約９５％、および
（ｂ）
（ｉ）炭素数約６〜約１８の直鎖、分岐鎖又は環状アルキル基を有するアルキル（メタ）アクリレートモノマー、又は
（ｉｉ）式（ＩＩ）
（Ｒ２）２Ｎ−Ｒ３−Ｏ−Ｃ（Ｏ）−Ｃ（Ｒ）＝ＣＨ２    （ＩＩ）
［式中、
Ｒは、Ｈ、Ｃｌ、Ｆ又はＣＨ３であり、
各Ｒ２は、独立してＣ１〜Ｃ４アルキルであり、
Ｒ３は、２価の直鎖又は分岐鎖Ｃ１〜Ｃ４アルキレンであり、
窒素は、約４０％〜１００％塩様になっている］、
のモノマー、又は
（ｉｉｉ）これらの混合物
の少なくとも１つ、約５％〜約８０％、
を含む、共重合体組成物。
【請求項２】
基材を請求項１に記載の共重合体組成物と接触させる工程を含む、撥水性、撥油性、耐染み性、耐汚性、染み除去性、およびウィッキングを付与するために基材を処理する方法。
【請求項３】
請求項１に記載の組成物を接触させた基材。
【手続補正２】
【補正対象書類名】明細書
【補正対象項目名】０１６１
【補正方法】変更
【補正の内容】
【０１６１】
これらの結果から、本発明のフッ素化メタクリレート共重合体は、少しの撥油性を付与したことが分かる。
なお、本発明は、特許請求の範囲を含め、以下の発明を包含する。
１．以下の重量パーセンテージで共重合したモノマー：
（ａ）式（Ｉ）：
ＣｎＦ２ｎ＋１（ＣＨ２）ｘ［（ＣＦ２ＣＦ２）ｙ（ＣＨ２ＣＨ２）ｚ］ｍ−Ｌ−Ｃ（Ｏ）−Ｃ（Ｒ）＝ＣＨ２  （Ｉ）
［式中、
Ｒは、Ｈ、Ｃｌ、Ｆ又はＣＨ３であり、
Ｌは、Ｏ、Ｓ、ＮＨ、Ｓ−（ＣＨ２）ｒＯ、Ｓ−（ＣＨ２）ｒＮＨ、ＯＣ（Ｏ）ＮＨ−ＣＨ２ＣＨ２Ｏ、ＮＨＣ（Ｏ）ＮＨＣＨ２ＣＨ２Ｏ、Ｓ−（ＣＨ２）ｒＯＣ（Ｏ）ＮＨＣＨ２ＣＨ２Ｏ、又はＳ（ＣＨ２）ｒＮＨＣ（Ｏ）ＮＨＣＨ２ＣＨ２Ｏであり、
添え字ｎは１〜約６の整数であり、
添え字ｘは１〜約６の整数であり、
添え字ｙ、ｚおよびｍはそれぞれ独立して１、２又は３、又はこれらの混合であり、
添え字ｒは１〜約１０であり、
フルオロカーボン−炭化水素鎖セグメント（Ｌ−Ｃ（Ｏ）−Ｃ（Ｒ）＝ＣＨ２を除く式（Ｉ））中の総炭素数は、約８〜約２２である］
のモノマー又はモノマーの混合物、約２０％〜約９５％、および
（ｂ）
（ｉ）炭素数約６〜約１８の直鎖、分岐鎖又は環状アルキル基を有するアルキル（メタ）アクリレートモノマー、又は
（ｉｉ）式（ＩＩ）
（Ｒ２）２Ｎ−Ｒ３−Ｏ−Ｃ（Ｏ）−Ｃ（Ｒ）＝ＣＨ２    （ＩＩ）
［式中、
Ｒは、Ｈ、Ｃｌ、Ｆ又はＣＨ３であり、
各Ｒ２は、独立してＣ１〜Ｃ４アルキルであり、
Ｒ３は、２価の直鎖又は分岐鎖Ｃ１〜Ｃ４アルキレンであり、
窒素は、約４０％〜１００％塩様になっている］、
のモノマー、又は
（ｉｉｉ）これらの混合物
の少なくとも１つ、約５％〜約８０％、
を含む、共重合体組成物。
２．式（Ｉ）中、ＬがＯであり、ｘが２であり、ｙおよびｚがそれぞれ１であり、ｍが１又は２であり、ｎが４又は６である、１に記載の組成物。
３．更に、以下の重量パーセンテージで共重合した少なくとも１種類の追加のモノマー：
（ｃ）塩化ビニリデン、塩化ビニル若しくは酢酸ビニル、若しくはこれらの混合物、約１％〜約３５％、又は
（ｄ）スチレン、メチル置換されたスチレン、クロロメチル置換されたスチレン、２−ヒドロキシエチル（メタ）アクリレート、エチレンジオールジ（メタ）アクリレート、Ｎ−メチロイル（メタ）アクリルアミド、Ｃ１〜Ｃ５アルキル（メタ）アクリレート、および式（ＩＩＩ）：
Ｒ４（ＯＣＨ２ＣＨ２）ｑＯ−Ｃ（Ｏ）−Ｃ（Ｒ）＝ＣＨ２    （ＩＩＩ）
（式中、
ｑは２〜約１０であり、
Ｒ４は、Ｈ、Ｃ１〜Ｃ４アルキル、又はＣＨ２＝Ｃ（Ｒ）Ｃ（Ｏ）−Ｏ−であり、
Ｒは、Ｈ、Ｃｌ、Ｆ又はＣＨ３である）
の化合物からなる群から選択される少なくとも１種類のモノマー、約０．５％〜約２５％、又は
（ｅ）式（ＩＶ）：
【化１】
2011523432.tif 000001
（式中、Ｒは、Ｈ、Ｃｌ、Ｆ又はＣＨ３である）
の少なくとも１種類のモノマー、約０．５％〜約１０％、又は
（ｆ）これらのいずれかの組み合わせ、
を含む、１に記載の組成物。
４．基材を１〜３のいずれか１項に記載の共重合体組成物と接触させる工程を含む、撥水性、撥油性、耐染み性、耐汚性、染み除去性、およびウィッキングを付与するために基材を処理する方法。
５．式（Ｉ）中、ＬがＯであり、ｘが２であり、ｙおよびｚがそれぞれ１であり、ｍが１又は２であり、ｎが４又は６である、４に記載の方法。
６．前記基材が、（ａ）テキスタイル、布帛、混紡布、ポリアミド、ポリエステル、ポリオレフィン、スパンデックス、レーヨン、木綿、ウール、シルク、麻、カーペット、木材、紙、皮革、およびこれらの組み合わせからなる群から選択される繊維基材；（ｂ）ガラス、紙、酢酸セルロース、ナイトレート、ポリアミド、ポリエステル、ポリオレフィン、ポリエチレン、ポリプロピレン、およびこれらの組み合わせの繊維からなる群から選択される不織布材料；又は（ｃ）ガラス、石、メーソンリー、コンクリート、無釉タイル、レンガ、多孔質粘土、無釉コンクリート、花こう岩、石灰石、大理石、グラウト、モルタル、彫像用材、モニュメント、テラゾーおよび石膏ボードからなる群から選択される多孔質若しくは非多孔質鉱物の硬質表面基材である、４に記載の方法。
７．Ａ）ノーアイロン、簡単なアイロン掛け、収縮制御、皺なし、パーマネントプレス、水分制御、柔らかさ、強度、滑り防止、帯電防止、ほつれ防止、抗ピリング性、防染み性、染み除去性、防汚性、汚れ除去性、撥水性、撥油性、防臭、抗菌性、および日焼け防止からなる群から選択される、少なくとも１つの表面効果を付与する薬剤、又は
Ｂ）界面活性剤、ｐＨ調整剤、架橋剤、湿潤剤、ブロックイソシアネート、ワックス増量剤、若しくは炭化水素増量剤、又は
Ｃ）これらの混合物、
の１つ以上の存在下で前記組成物を前記基材と接触させる、４に記載の方法。
８．１〜３のいずれか１項に記載の組成物を接触させた基材。
９．（ａ）テキスタイル、布帛、混紡布、ポリアミド、ポリエステル、ポリオレフィン、スパンデックス、レーヨン、木綿、ウール、シルク、麻、カーペット、木材、紙、皮革、およびこれらの組み合わせからなる群から選択される繊維基材；（ｂ）ガラス、紙、酢酸セルロース、ナイトレート、ポリアミド、ポリエステル、ポリオレフィン、ポリエチレン、ポリプロピレン、およびこれらの組み合わせの繊維からなる群から選択される不織布材料；又は（ｃ）ガラス、石、メーソンリー、コンクリート、無釉タイル、レンガ、多孔質粘土、無釉コンクリート、花こう岩、石灰石、大理石、グラウト、モルタル、彫像用材、モニュメント、テラゾーおよび石膏ボードからなる群から選択される多孔質若しくは非多孔質鉱物の硬質表面基材である、８に記載の基材。